(57)【要約】【課題】発光ダイオードやレーザダイオードなどの発光素子として使われる窒化ガリウムの製造に用いられる大口径のβ−Ｇａ２Ｏ３単結晶膜付基板とこの基板を安価で簡易に製造することができるβ−Ｇａ２Ｏ３単結晶膜付基板の製造方法を提供する。【解決手段】本発明は、大口径のサファイア基板表面に液相エピタキシャル法によって育成されたβ−Ｇａ２Ｏ３単結晶膜を有することを特徴とするβ−Ｇａ２Ｏ３単結晶膜付基板であり、また、このβ−Ｇａ２Ｏ３単結晶膜付基板は、酸化ガリウム粉末と鉛系粉末とを溶融して鉛系融液を調製し、該融液を過冷却温度まで下げると共に、この過冷却温度に維持した融液中に上記大口径のサファイア基板を挿入し、該サファイア基板表面に液相エピタキシャル法によってβ−Ｇａ２Ｏ３単結晶膜を育成させることで製造することができる。【選択図】なし【特許請求の範囲】
【請求項１】
大口径のサファイア基板表面に液相エピタキシャル法によって育成されたβ−Ｇａ２Ｏ３単結晶膜を有することを特徴とするβ−Ｇａ２Ｏ３単結晶膜付基板。
【請求項２】
上記大口径のサファイア基板が４インチ〜６インチであることを特徴とする請求項１に記載のβ−Ｇａ２Ｏ３単結晶膜付基板。
【請求項３】
酸化ガリウム粉末と鉛系粉末とを溶融して鉛系融液を調製し、該融液を過冷却温度まで下げると共に、この過冷却温度に維持した融液中に上記大口径のサファイア基板を挿入し、該サファイア基板表面に液相エピタキシャル法によってβ−Ｇａ２Ｏ３単結晶膜を育成させることを特徴とするβ−Ｇａ２Ｏ３単結晶膜付基板の製造方法。
【請求項４】
上記鉛系粉末が酸化鉛又はフッ化鉛であることを特徴とする請求項３に記載のβ−Ｇａ２Ｏ３単結晶膜付基板の製造方法。
【請求項５】
上記鉛系融液に酸化ホウ素（Ｂ２Ｏ３）又は五酸化バナジウム（Ｖ２Ｏ５）を添加することを特徴とする請求項３又は４に記載のβ−Ｇａ２Ｏ３単結晶膜付基板の製造方法。
【請求項６】
上記サファイア基板が４インチ〜６インチであることを特徴とする請求項３乃至５のいずれかに記載のβ−Ｇａ２Ｏ３単結晶膜付基板の製造方法。
【発明の詳細な説明】
【技術分野】
【０００１】
本発明は、発光ダイオードやレーザダイオードなどの発光素子として使われる窒化ガリウムの製造に用いられる高品質なβ−Ｇａ２Ｏ３単結晶膜付基板及びその製造方法に関する。
【背景技術】
【０００２】
従来から、窒化ガリウムの育成に用いられる基板材料としてサファイア基板が用いられてきた（特許文献１参照）。しかし、このサファイア基板は、サファイア結晶と窒化ガリウム結晶との格子定数差が大きいために、サファイア基板上に育成された窒化ガリウムの結晶膜中に少なからず欠陥や転位等が含まれてしまい、必ずしも良質な窒化ガリウム膜が得られるとはいえないという問題がある。
そこで、窒化ガリウムとの格子定数のミスマッチを少なくするために、最近では酸化ガリウム単結晶が注目されている。
【０００３】
例えば、特許文献２には、酸化ガリウム（Ｇａ２Ｏ３）単結晶の表面に窒素イオンをイオン注入して窒化ガリウム変性層を形成した酸化ガリウム単結晶複合体を製造し、この酸化ガリウム単結晶複合体を窒化ガリウム育成用の基板とする技術が記載されている。しかしながら、この技術では、酸化ガリウム焼結体を原料棒として酸化ガリウム単結晶を育成しているために、育成された酸化ガリウム単結晶ウエハの口径が小さい（８ｍｍ程度）という問題がある。
【０００４】
また、特許文献３には、光学式浮遊帯域溶融法（ＦＺ法）によって酸化ガリウム基板を製造する技術が記載されているが、この技術でも、酸化ガリウム焼結体を原料棒としてＦＺ法によって酸化ガリウム単結晶を育成しているために、育成された酸化ガリウム単結晶ウエハの口径が小さいという問題がある。
【０００５】
特許文献４には、このような酸化ガリウム単結晶のサイズの問題を解決するために、酸化ガリウムを含む原料を溶融前にＣＩＰ処理又はＨＩＰ処理等して高密度化し、この高密度化処理された原料を溶融しＥＦＧ（Edge Defined Film Fed Growth）法等によって酸化ガリウム単結晶を育成する技術が記載されている。しかしながら、この技術では、原料を高圧又は高温高圧で処理するための設備上のコスト負担を要する上に、育成される酸化ガリウム単結晶の口径が２インチ程度であるのが実情であり、しかも、育成される結晶も薄状となるため工程が長い割りに生産性に劣るという問題がある。
【先行技術文献】
【特許文献】
【０００６】
【特許文献１】特開平６−２６８２５９号公報
【特許文献２】特開２００７−５６３２８号公報
【特許文献３】特開２００８−３０３１１９号公報
【特許文献４】特開２０１１−１５３０５４号公報
【発明の概要】
【発明が解決しようとする課題】
【０００７】
そこで、本発明は、従来の設備を利用して安価でかつ簡易に製造することができる大口径のβ−Ｇａ２Ｏ３単結晶膜付基板及びその製造方法を提供することを目的とする。  
【課題を解決するための手段】
【０００８】
本発明者は、基板がサファイア基板であれば４インチ以上の大口径の基板を安価でかつ容易に入手できることに着目し、この大口径のサファイア基板を使ってＧａ２Ｏ３単結晶膜の育成について鋭意検討したところ、Ｇａ２Ｏ３多結晶が融材となる酸化鉛（ＰｂＯ）やフッ化鉛（ＰｂＦ２）に溶解することを見出した。また、Ｇａ２Ｏ３多結晶が溶融した酸化鉛(ＰｂＯ)又はフッ化鉛（ＰｂＦ２）の融液を過冷却の温度まで下げてやると、液相エピタキシャル法によって、この融液からサファイア基板上にβ−Ｇａ２Ｏ３単結晶膜が育成されることを見出して、本発明に至ったものである。
【０００９】
すなわち、本発明は、大口径のサファイア基板表面に液相エピタキシャル法によって育成されたβ−Ｇａ２Ｏ３単結晶膜を有することを特徴とする。この大口径のサファイア基板は、４インチ〜６インチであることが好ましい。
【００１０】
また、本発明の製造方法は、酸化ガリウム粉末と鉛系粉末とを溶融して鉛系融液を調製し、該融液を過冷却温度まで下げると共に、この過冷却温度に維持した融液中に上記大口径のサファイア基板を挿入し、該サファイア基板上に液相エピタキシャル法によってβ−Ｇａ２Ｏ３単結晶膜を育成させることを特徴とする。
【００１１】
本発明の製造方法では、鉛系粉末が酸化鉛又はフッ化鉛であることが好ましく、また、鉛系融液に酸化ホウ素（Ｂ２Ｏ３）又は五酸化バナジウム（Ｖ２Ｏ５）を添加することが好ましい。
【発明の効果】
【００１２】
本発明のβ−Ｇａ２Ｏ３単結晶膜付基板によれば、基板表面に大口径のβ−Ｇａ２Ｏ３単結晶膜を有するから、窒化ガリウムの製造に際し、窒化ガリウムとの格子定数のミスマッチが小さく、大口径で高品質の窒化ガリウムを安価に製造することができる。
また、本発明の製造方法によれば、従来の大口径サファイア基板や液相エピタキシャル法を利用するから、設備上のコスト負担が少ない安価で簡易な方法によって容易に大口径のβ−Ｇａ２Ｏ３単結晶付基板を製造することができる。
【発明を実施するための形態】
【００１３】
以下、本発明の概要を詳細に説明する。本発明で利用する鉛系の融材を用いる液相エピタキシャル法は、例えば、ＧＧＧ（ガドリウム・ガリウム・ガーネット）基板表面に希土類鉄ガーネット結晶膜を育成するような一般的な製造方法として知られている。そして、この液相エピタキシャル法では、一度のエピタキシャル成長で多数枚の基板表面にエピタキシャル膜を成長させることができる。
【００１４】
そこで、本発明では、例えば特開平２−２５１１１９に記載されているような液相エピタキシャル装置を利用してβ−Ｇａ２Ｏ３単結晶付基板を製造するものであり、この装置では、分割された縦型ヒータ（加熱炉）の中にルツボが設置され、ルツボの上部に回転軸が設けられている。
【００１５】
また、本発明で用いるサファイア基板は、市販されているものでよく、効率よく大口径のβ−Ｇａ２Ｏ３結晶膜を得るためには、サファイア基板の口径が4インチ〜6インチのものを選択することが好ましい。液相エピタキシャル法によって育成されるＧａ２Ｏ３の材料としては、４Ｎより高純度品を選択し、また単結晶の構造としては、β−Ｇａ２Ｏ３の比率が９０％以上のものを選択する。
【００１６】
さらに、本発明の融材としては、過冷却状態が安定的に保持できる鉛系のもの、一般的には酸化鉛又はフッ化鉛を主成分とするものが好ましく、この鉛系の融材にエピタキシャル膜の成長速度を調整するために、酸化ホウ素（Ｂ２Ｏ３）又は五酸化バナジウム（Ｖ２Ｏ５）を添加するのが好ましい。
【００１７】
次に、本発明のβ−Ｇａ２Ｏ３単結晶付基板を製造する具体的な操作手順について説明する。先ず、結晶成分となるＧａ２Ｏ３粉末を秤取し、鉛系の融材粉末とよく混合した後に白金からなるルツボに入れて液相エピタキシャル装置にセットする。次に、このルツボを900℃〜1100℃まで昇温し、昇温した温度で10分〜60分間白金製の撹拌治具で撹拌した後に、融液組成で決まる過冷却状態まで温度を下げる。その後、この融液温度を過冷却状態が保てるように維持しつつ、液相エピタキシャル装置の白金あるいは白金合金製治具にセットしたサファイア基板を融液に挿入し、白金あるいは白金合金製治具を回転・反転させることでエピタキシャル膜を成長させる。このエピタキシャル膜が十分に成長した後に回転軸を上昇させて治具からサファイア基板を外してβ−Ｇａ２Ｏ３膜付基板を得る。
【００１８】
このような操作手順によって得られたβ−Ｇａ２Ｏ３膜付基板は、その膜表面に残留した融材を除去するために、例えば１Ｎ希塩酸などで酸洗浄される。その後、表面観察により膜表面に荒れや結晶膜厚のムラを発見した場合には、コロイダルシリカなどを用いて表面層をCMP研摩により鏡面化するのが好ましい。
【００１９】
本発明のβ−Ｇａ２Ｏ３膜付基板は、大口径でかつ表面にβ−Ｇａ２Ｏ３膜が育成されているために、サファイア基板の場合のような窒化ガリウムとの格子定数のミスマッチが小さいから、発光ダイオードやレーザダイオードなどの発光素子として使われる窒化ガリウムの製造用基板として好適である。
【００２０】
また、本発明の製造方法は、従来の大口径サファイア基板や液相エピタキシャル法を利用するものであるから、設備上のコスト負担が少ない安価で簡易な方法である。
さらに、この液相エピタキシャル法における結晶成長では、融液中への基板の挿入・結晶成長・取り出しという操作手順を繰り返し行なうことができるし、また、複数回の結晶成長を行なった後に、基板表面に成長させた結晶成分をリチャージすることでさらに連続して結晶成長を行うことができるから、本発明の製造方法は、きわめて効率のよい製造方法でもある。
【実施例】
【００２１】
（実施例１）
酸化ガリウム粉末（純度４Ｎ）、酸化鉛粉末（純度４Ｎ）を秤量し、ステンレススチール製の容器内でよく混合した後、φ１５０、高さ３００mmの白金坩堝に入れ、この坩堝を1000℃に設定した管状炉に移し、ここで1週間加熱を続けた。坩堝を管状炉から取り出した後に、液相エピタキシャル炉にセットし、1100℃に昇温し、白金製の撹拌治具で30分間攪拌した後に、過冷却状態の温度まで降温した。この過冷却状態は融液組成で決まるが、この実施例１の融液組成の場合は870℃であった。本発明のようなＧａ２Ｏ３多結晶を酸化鉛(ＰｂＯ)又はフッ化鉛（ＰｂＦ２）に溶融した場合の融液組成の過冷却温度の範囲は、約３℃〜８℃である。
【００２２】
次に、４インチサファイア基板８枚を白金製の治具に予め取り付けておき、この治具を液相エピタキシャル炉の回転軸にセットすると共に、過冷却状態の870℃に維持した融液中に挿入して、回転数６０ｒｐｍ、反転周期5秒で5分間結晶成長を行った。その後、回転と反転の操作を止め、回転軸を上昇させて、液相エピタキシャル炉外に治具を取り出した後に、治具より４インチサファイア基板8枚を外した。
【００２３】
このサファイア基板８枚を１Ｎ塩酸で洗浄し、サファイア基板とＧａ２Ｏ３膜との屈折率が異なることを利用して、波長範囲0.8μから1.5μで分光光度計による干渉縞測定によりサファイア基板上の膜の厚さを測定した結果、その膜厚は５ミクロンであった。次に、この膜のＸ線回折測定を行なった結果、回折パターン解析により、この膜はβ−Ｇａ２Ｏ３膜であることが確認できたので、実施例１によれば、４インチのサファイア基板上にβ−Ｇａ２Ｏ３単結晶膜が育成されたβ−Ｇａ２Ｏ３単結晶膜付基板を容易に製造することができた。
【００２４】
（実施例２）
酸化ガリウム粉末（純度４Ｎ）、酸化鉛粉末(純度４Ｎ)、酸化ホウ素粉末（純度４Ｎ）を秤量し、ステンレススチール製の容器内でよく混合した後、φ１５０、高さ３００mmの白金坩堝に入れ、この坩堝を1000℃に設定した管状炉に移し、ここで1週間加熱を続けた。坩堝を管状炉から取り出した後に、液相エピタキシャル炉にセットし、1100℃に昇温し、白金製の撹拌治具で30分間攪拌した後に、過冷却状態の温度まで降温した。この過冷却状態は融液組成で決まるが、この実施例２の融液組成の場合は850℃であった。本発明のようなＧａ２Ｏ３多結晶を酸化鉛（ＰｂＯ)又はフッ化鉛（ＰｂＦ２）に溶融した場合の融液組成の過冷却温度の範囲は、約３℃〜１５℃である。
【００２５】
次に、４インチサファイア基板８枚を白金製の治具に予め取り付けておき、この治具を液相エピタキシャル炉の回転軸にセットすると共に、過冷却状態の850℃に維持した融液中に挿入して、回転数６０ｒｐｍ、反転周期5秒で5分間結晶成長を行った。その後、回転と反転の操作を止め、回転軸を上昇させて、液相エピタキシャル炉外に治具を取り出した後に、治具より４インチサファイア基板8枚を外した。
【００２６】
このサファイア基板８枚を１Ｎ塩酸で洗浄し、サファイア基板とＧａ２Ｏ３膜との屈折率が異なることを利用して、波長範囲0.8μから1.5μで分光光度計による干渉縞測定によりサファイア基板上の膜の厚さを測定した結果、その膜厚は１０ミクロンであった。次に、この膜のＸ線回折測定を行なった結果、回折パターン解析により、この膜はβ−Ｇａ２Ｏ３膜であることが確認できたので、実施例２によっても、４インチのサファイア基板上にβ−Ｇａ２Ｏ３単結晶膜が育成されたβ−Ｇａ２Ｏ３単結晶膜付基板を容易に製造することができた。